(57)【要約】【課題】プラスチック基材用コーティング剤に添加した場合に、一般に知られる様々な種類のプラスチック基材に対して優れた密着性を有し、耐擦傷性、耐候性、透明性に優れた高耐久性のコーティング皮膜を形成できるコーティング剤用中間体、及び該中間体を用いたコーティング剤組成物、並びに該組成物により被覆されたコーティング物品を提供する【解決手段】下記の工程（１）〜（３）からなることを特徴とする、紫外線吸収性基とビニル官能性基とエポキシ基を有するコーティング剤用中間体の製造方法。（１）紫外線吸収性基、加水分解性シリル基及びエポキシ基が側鎖に結合したビニル系重合体（Ａ）と加水分解性基を有するビニル官能性シラン（Ｂ）を含む混合溶液を調製する工程、（２）（１）で得られた混合溶液に酸性水を加えて加水分解を行う工程、（３）（２）で得られた加水分解物を、アルミニウム触媒（Ｃ）を添加して縮合させる工程。【選択図】なし【特許請求の範囲】
【請求項１】
下記の工程（１）〜（３）からなることを特徴とする、紫外線吸収性基とビニル官能性基とエポキシ基を有するコーティング剤用中間体の製造方法。
（１）紫外線吸収性基、加水分解性シリル基及びエポキシ基が側鎖に結合したビニル系重合体（Ａ）と加水分解性基を有するビニル官能性シラン（Ｂ）を含む混合溶液を調製する工程、
（２）（１）で得られた混合溶液に酸性水を加えて加水分解を行う工程、
（３）（２）で得られた加水分解物を、アルミニウム触媒（Ｃ）を添加して縮合させる工程。
【請求項２】
ビニル系重合体（Ａ）が、（ａ１）紫外線吸収性ラジカル重合性モノマー１〜３０質量％と、（ａ２）加水分解性シリル基含有ラジカル重合性モノマー１〜５０質量％と、（ａ３）エポキシ基含有ラジカル重合性モノマー１〜５０質量％と、必要により（ａ４）それ以外の共重合可能なラジカル重合性モノマー０〜７５質量％とを共重合して得られる重合体より形成されることを特徴とする請求項１に記載のコーティング剤用中間体の製造方法。
【請求項３】
（ａ１）成分が下記一般式（１）で表されるベンゾトリアゾール系化合物及び／又は下記一般式（２）で表されるベンゾフェノン系化合物であり、（ａ２）成分が下記一般式（３）で表される加水分解性シリル基含有（メタ）アクリルモノマーであり、（ａ３）成分が下記一般式（４）で表されるエポキシ基含有アクリレート化合物又はメタクリレート化合物である請求項１又は２記載のコーティング剤用中間体の製造方法。
【化１】
2013221138.tif 000014
（式中、Ｘは水素原子又は塩素原子であり、Ｒ1は水素原子、メチル基、エチル基、プロピル基、又は炭素数４〜８の第３級アルキル基であり、Ｒ2は直鎖状又は分岐鎖状の炭素数２〜１０のアルキレン基であり、Ｒ3は水素原子又はメチル基であり、ｎは０又は１である。）
【化２】
2013221138.tif 000015
（式中、Ｒ3は上記と同じであり、Ｒ4は非置換又は置換の直鎖状もしくは分岐鎖状の炭素数２〜１０のアルキレン基であり、Ｒ5は水素原子又は水酸基であり、Ｒ6は水素原子、水酸基又は炭素数１〜６のアルコキシ基である。）
【化３】
2013221138.tif 000016
（式中、Ｒ7は水素原子又はメチル基であり、Ｒ8は炭素数３〜６の二価の有機基であり、Ｒ9は非置換又は置換の炭素数１〜１０の一価炭化水素基であり、Ｙは加水分解性基であり、ａは０、１又は２である。）
【化４】
2013221138.tif 000017
（式中、Ｒ11及びＲ14はそれぞれ同一又は異種の水素原子又はメチル基であり、Ｒ12及びＲ13はそれぞれ同一又は異種の、置換されていてもよい二価炭化水素基であり、ｍ及びｎは０又は１である。）
【請求項４】
（Ｂ）成分が下記一般式（３’）で表される加水分解性シリル基含有（メタ）アクリルモノマーである請求項１〜３のいずれか１項記載のコーティング剤用中間体の製造方法。
【化５】
2013221138.tif 000018
（式中、Ｒ7は水素原子又はメチル基であり、Ｒ8は炭素数３〜６の二価の有機基であり、Ｒ9は非置換又は置換の炭素数１〜１０の一価炭化水素基であり、Ｙは加水分解性基であり、ａは０、１又は２である。）
【請求項５】
加水分解に使用する水の量が、ビニル系重合体（Ａ）中の加水分解性シリル基の加水分解性基１モルに対して、０．９モル以上１０モル以下であることを特徴とする請求項１〜４のいずれか１項に記載のコーティング剤用中間体の製造方法。
【請求項６】
アルミニウム触媒（Ｃ）が、アルミニウムアセチルアセトネート、アルミニウム塩、アルミニウムアルコキサイド及びアルミニウムアセテートから選ばれる少なくとも１種である請求項１〜５のいずれか１項に記載のコーティング剤用中間体の製造方法。
【請求項７】
（Ｉ）請求項１〜６のいずれか１項に記載の製造方法により得られたコーティング剤用中間体、
（II）シリカ、及び
（III）紫外線硬化剤
を含有してなる紫外線硬化型のコーティング剤組成物。
【請求項８】
プラスチック基体の表面上に樹脂層を有する物品であって、該樹脂層が、請求項７記載のコーティング剤組成物の硬化物からなることを特徴とするコーティング物品。
【発明の詳細な説明】
【技術分野】
【０００１】
本発明は、透明プラスチック基材をはじめとする様々なプラスチック基材の表面被覆に使用可能なコーティング剤用中間体の製造方法、及び該中間体を用いたコーティング剤組成物、並びに該組成物により被覆されたコーティング物品に関する。
【背景技術】
【０００２】
コーティング剤には、各種基材へ意匠性を付与するだけでなく、基材の劣化を防止可能な優れた耐擦傷性や耐久性を備えた塗膜を形成できることが求められている。特に近年は、有機溶剤や酸性雨等が塗膜表面に付着した場合であっても、該塗膜の溶解や剥離、光沢の低下、クラックの発生等を引き起こすことのない塗膜を形成可能な耐候性の良いコーティング剤が求められている。
【０００３】
こうしたプラスチック製品としては、様々な種類のものが開発されており、例えばアクリロニトリル−ブタジエン−スチレン樹脂（ＡＢＳ樹脂）、ポリカーボネート樹脂（ＰＣ樹脂）及びＡＢＳ／ＰＣ樹脂、ポリスチレン樹脂（ＰＳ樹脂）や、ポリメチルメタクリレート樹脂（ＰＭＭＡ樹脂）等、その種類は多岐にわたり、携帯電話や家電製品、ＯＡ機器、自動車内装材等がかかる製品に使用される。
【０００４】
プラスチック材料の中には、ポリメチルメタクリレート樹脂のように、一般に塗膜が付着しにくい基材として知られているものもあり、このような難付着性のプラスチック基材に対しても優れた密着性を備えたコーティング剤の開発が求められ、このような材料として、例えばメチルメタクリレートを含有する重合性単量体を重合して得られるアクリル樹脂と、３モルのヘキサメチレンジイソシアネート及び１モルのトリメチロールプロパンとからなるウレタン化付加物を含有するプラスチック用塗料組成物が知られている（例えば、特許文献１：特開２００３−２５３０２１号公報参照）。
【０００５】
プラスチック基材の用途は今後、更に拡大することが予想され、例えば住宅外装部品等のように屋外環境に長期間晒される用途へ適用することも検討されている。
【０００６】
このような状況下、太陽光や風雨等に長期間晒された場合であっても、プラスチック基材の劣化等を防止可能なレベルの耐候性を備えた塗膜を形成できる塗料組成物の開発が期待されているものの、前記特許文献１記載のプラスチック用塗料組成物では、長期間にわたって太陽光や風雨等に晒された場合に、塗膜の部分的な溶解や剥離を引き起こし、その結果、プラスチック基材の劣化を引き起こす場合があった。
【０００７】
以上のように、プラスチック基材に対する優れた密着性と優れた耐候性とを両立した塗膜を形成可能なコーティング剤が産業界から強く求められているものの、未だ見出されていないのが実情である。
【０００８】
また、従来から、プラスチック材質からなる製品のコーティング剤として、紫外線硬化性樹脂や熱硬化性樹脂を用いたコーティング剤が使用されているが、屋外で使用される製品のコーティング剤においては太陽光に曝露されるので、紫外線硬化性樹脂や熱硬化性樹脂が次第に劣化してその硬化膜の諸特性が経時的に低下していく問題がある。また、屋内で使用されるコーティング剤においても、蛍光灯の光に曝露されることから、紫外線による劣化問題は避けることができない。このような光劣化の問題は、太陽光や蛍光灯の光には波長が２００〜４００ｎｍの高分子材料等にとって有害な紫外線が存在するため、この紫外線がポリマー中の官能基や残存する重合触媒等を励起させ、その結果光分解反応が起こるためと考えられる。従って、このような有害領域の光による硬化膜の特性低下を防止すべく、コーティング剤中にベンゾフェノン系やベンゾトリアゾール系の紫外線吸収性剤を配合することも行われている。
【０００９】
しかし、かかる紫外線吸収性剤は低分子化合物であるために、高分子材料との相溶性が悪く、コーティング剤の調製時に紫外線吸収性剤が揮発したり分解して、塗工、硬化して得られる硬化膜中に殆んど存在しなかったり、硬化膜中に存在しても次第にブリードアウトしてしまい、硬化膜の特性低下を十分に抑制することはできない。
【００１０】
そこで、特許文献２、３（特開２００１−１３９９２４号公報、特開２００２−２１２４９１号公報）には、重合性不飽和基を導入した紫外線吸収性化合物を付加重合性モノマー（親水性モノマー、官能基含有ビニル化合物、官能基非含有ビニル化合物等）とともに共重合した紫外線吸収性高分子化合物を、紫外線硬化性樹脂や熱硬化性樹脂とともに用いたコーティング剤が提案されている。これらは、紫外線吸収性化合物を高分子化することで、コーティング剤のポリマー成分（紫外線硬化性樹脂や熱硬化性樹脂）との相溶性を改善して上記の問題を解消しようとするものである。
【００１１】
しかしながら、本発明者の研究によれば、これら提案のコーティング剤は、紫外線吸収性化合物と硬化性樹脂（熱硬化性樹脂や紫外線硬化性樹脂）との相溶性向上により、硬化膜中の紫外線吸収性化合物の保持性は確かに向上するものの、硬化膜と基板（被コート部材、プラスチック等）間の密着性が十分でなく、また、組成によっては十分な透明性が得られないことが分かった。
【００１２】
つまり、一般に電子部品、建材関連の部材に使用するコーティング剤では、その硬化膜に耐擦傷性以外に、高度の透明性、密着性が要求されるが、紫外線吸収性高分子化合物のコーティング剤への配合は、紫外線硬化性樹脂ではＵＶ硬化性を阻害する方向に働き、熱硬化性樹脂では透明性、密着性を阻害する方向に働き、硬化性、耐擦傷性、透明性、密着性等とのバランスに優れた硬化膜を達成できるコーティング剤が得られていないのが実情である。
【先行技術文献】
【特許文献】
【００１３】
【特許文献１】特開２００３−２５３０２１号公報
【特許文献２】特開２００１−１３９９２４号公報
【特許文献３】特開２００２−２１２４９１号公報
【発明の概要】
【発明が解決しようとする課題】
【００１４】
本発明は、上記事情に鑑みなされたもので、プラスチック基材用コーティング剤に添加した場合に、一般に知られる様々な種類のプラスチック基材に対して優れた密着性を有し、耐擦傷性、耐候性、透明性に優れた高耐久性のコーティング皮膜を形成できるコーティング剤用中間体、及び該中間体を用いたコーティング剤組成物、並びに該組成物により被覆されたコーティング物品を提供することを目的とする。
【課題を解決するための手段】
【００１５】
本発明者は、該樹脂中に占める紫外線吸収成分と紫外線架橋成分と密着性付与成分の構造を導入した樹脂を含むコーティング剤用中間体を使用することによって、実用上十分な耐久性を有する塗膜を形成できるのではないかと考え、検討を進めた。
その結果、紫外線架橋基がシロキサン結合を介して連結した紫外線吸収性基とエポキシ基とを有するビニル系重合体をコーティング剤の中間体として使用することで、プラスチック基材に対する密着性と硬化性と耐擦傷性に優れる塗膜が形成できることを見出し、本発明をなすに至った。
【００１６】
従って、本発明は、下記に示すコーティング剤用中間体の製造方法、コーティング剤組成物及びコーティング物品を提供する。
〔請求項１〕
下記の工程（１）〜（３）からなることを特徴とする、紫外線吸収性基とビニル官能性基とエポキシ基を有するコーティング剤用中間体の製造方法。
（１）紫外線吸収性基、加水分解性シリル基及びエポキシ基が側鎖に結合したビニル系重合体（Ａ）と加水分解性基を有するビニル官能性シラン（Ｂ）を含む混合溶液を調製する工程、
（２）（１）で得られた混合溶液に酸性水を加えて加水分解を行う工程、
（３）（２）で得られた加水分解物を、アルミニウム触媒（Ｃ）を添加して縮合させる工程。
〔請求項２〕
ビニル系重合体（Ａ）が、（ａ１）紫外線吸収性ラジカル重合性モノマー１〜３０質量％と、（ａ２）加水分解性シリル基含有ラジカル重合性モノマー１〜５０質量％と、（ａ３）エポキシ基含有ラジカル重合性モノマー１〜５０質量％と、必要により（ａ４）それ以外の共重合可能なラジカル重合性モノマー０〜７５質量％とを共重合して得られる重合体より形成されることを特徴とする請求項１に記載のコーティング剤用中間体の製造方法。
〔請求項３〕
（ａ１）成分が下記一般式（１）で表されるベンゾトリアゾール系化合物及び／又は下記一般式（２）で表されるベンゾフェノン系化合物であり、（ａ２）成分が下記一般式（３）で表される加水分解性シリル基含有（メタ）アクリルモノマーであり、（ａ３）成分が下記一般式（４）で表されるエポキシ基含有アクリレート化合物又はメタクリレート化合物である請求項１又は２記載のコーティング剤用中間体の製造方法。
【化１】
2013221138.tif 000002
（式中、Ｘは水素原子又は塩素原子であり、Ｒ1は水素原子、メチル基、エチル基、プロピル基、又は炭素数４〜８の第３級アルキル基であり、Ｒ2は直鎖状又は分岐鎖状の炭素数２〜１０のアルキレン基であり、Ｒ3は水素原子又はメチル基であり、ｎは０又は１である。）
【化２】
2013221138.tif 000003
（式中、Ｒ3は上記と同じであり、Ｒ4は非置換又は置換の直鎖状もしくは分岐鎖状の炭素数２〜１０のアルキレン基であり、Ｒ5は水素原子又は水酸基であり、Ｒ6は水素原子、水酸基又は炭素数１〜６のアルコキシ基である。）
【化３】
2013221138.tif 000004
（式中、Ｒ7は水素原子又はメチル基であり、Ｒ8は炭素数３〜６の二価の有機基であり、Ｒ9は非置換又は置換の炭素数１〜１０の一価炭化水素基であり、Ｙは加水分解性基であり、ａは０、１又は２である。）
【化４】
2013221138.tif 000005
（式中、Ｒ11及びＲ14はそれぞれ同一又は異種の水素原子又はメチル基であり、Ｒ12及びＲ13はそれぞれ同一又は異種の、置換されていてもよい二価炭化水素基であり、ｍ及びｎは０又は１である。）
〔請求項４〕
（Ｂ）成分が下記一般式（３’）で表される加水分解性シリル基含有（メタ）アクリルモノマーである請求項１〜３のいずれか１項記載のコーティング剤用中間体の製造方法。
【化５】
2013221138.tif 000006
（式中、Ｒ7は水素原子又はメチル基であり、Ｒ8は炭素数３〜６の二価の有機基であり、Ｒ9は非置換又は置換の炭素数１〜１０の一価炭化水素基であり、Ｙは加水分解性基であり、ａは０、１又は２である。）
〔請求項５〕
加水分解に使用する水の量が、ビニル系重合体（Ａ）中の加水分解性シリル基の加水分解性基１モルに対して、０．９モル以上１０モル以下であることを特徴とする請求項１〜４のいずれか１項に記載のコーティング剤用中間体の製造方法。
〔請求項６〕
アルミニウム触媒（Ｃ）が、アルミニウムアセチルアセトネート、アルミニウム塩、アルミニウムアルコキサイド及びアルミニウムアセテートから選ばれる少なくとも１種である請求項１〜５のいずれか１項に記載のコーティング剤用中間体の製造方法。
〔請求項７〕
（Ｉ）請求項１〜６のいずれか１項に記載の製造方法により得られたコーティング剤用中間体、
（II）シリカ、及び
（III）紫外線硬化剤
を含有してなる紫外線硬化型のコーティング剤組成物。
〔請求項８〕
プラスチック基体の表面上に樹脂層を有する物品であって、該樹脂層が、請求項７記載のコーティング剤組成物の硬化物からなることを特徴とするコーティング物品。
【発明の効果】
【００１７】
本発明の方法により得られるコーティング剤用中間体を用いたコーティング剤組成物は、プラスチック基材に対し、優れた耐擦傷性、透明性、密着性を有し、かつ、優れた耐久性を備えた塗膜を形成できることから、例えば、ポリカーボネート基材、ポリエステル基材、アクリロニトリル−ブタジエン−スチレン基材、ポリアクリル基材、ポリスチレン基材、ポリウレタン基材、及びエポキシ樹脂基材等の基材が使用される有機ガラス、電材や建材、建築物の外装材、液晶ディスプレイ等に使用する光学フィルム、光拡散フィルム、携帯電話、家電製品、及びＯＡ機器等の表面被覆用コーティング剤等として使用することができる。
【発明を実施するための形態】
【００１８】
本発明のコーティング剤用中間体は、以下の工程（１）〜（３）からなる製造方法により得られ、紫外線吸収性基とビニル官能性基とエポキシ基を有するものである。
なお、コーティング剤用中間体とは、コーティング剤を製造する場合のバインダー（ベースポリマー）成分となる物質のことである。
（１）紫外線吸収性基、加水分解性シリル基及びエポキシ基が側鎖に結合したビニル系重合体（Ａ）と加水分解性基を有するビニル官能性シラン（Ｂ）を含む混合溶液を調製する工程、
（２）（１）で得られた混合溶液に酸性水を加えて加水分解を行う工程、
（３）（２）で得られた加水分解物を、アルミニウム触媒（Ｃ）を添加して縮合させる工程。
【００１９】
以下に（ｉ）原料について、（ii）工程−製造方法について、（iii）応用−紫外線硬化膜の調製について述べる。
【００２０】
（ｉ）原料
本発明に係るコーティング剤用中間体を製造する際の必須成分は、紫外線吸収性基、加水分解性シリル基及びエポキシ基が側鎖に結合したビニル系重合体（Ａ）、加水分解性基を有するビニル官能性シラン（Ｂ）及びアルミニウム触媒（Ｃ）である。
【００２１】
ビニル系重合体（Ａ）
紫外線吸収性基、加水分解性シリル基及びエポキシ基が側鎖に結合したビニル系重合体（Ａ）は、例えば、（ａ１）紫外線吸収性ラジカル重合性モノマーと、（ａ２）加水分解性シリル基含有ラジカル重合性モノマーと、（ａ３）エポキシ基含有ラジカル重合性モノマーと、必要に応じて、更に（ａ４）それ以外の共重合可能なラジカル重合性モノマーとを共重合して得られる重合体より形成される。好適なラジカル重合性基としては、アクリレート基、メタクリレート基、ビニル基等が挙げられ、とりわけ本発明において好適に使用できる代表的なラジカル重合性モノマーとしては、上記（ａ１）成分として紫外線吸収性（メタ）アクリルモノマーが、上記（ａ２）成分として加水分解性シリル基含有（メタ）アクリルモノマーが、上記（ａ３）成分としてエポキシ基含有アクリレート化合物又はメタクリレート化合物が挙げられ、ビニル系重合体（Ａ）としては、これらを共重合して得られる（メタ）アクリル樹脂を好適に使用することができる。
【００２２】
（ａ１）紫外線吸収性ラジカル重合性モノマー
ここで、（ａ１）紫外線吸収性ラジカル重合性モノマーとしては、有機系紫外線吸収性基を有する（メタ）アクリルモノマーが挙げられ、下記一般式（１）で表されるベンゾトリアゾール系化合物及び下記一般式（２）で表されるベンゾフェノン系化合物を挙げることができ、これらは１種を単独で又は２種以上を混合して用いることができる。
【００２３】
【化６】
2013221138.tif 000007
（式中、Ｘは水素原子又は塩素原子であり、Ｒ1は水素原子、メチル基、エチル基、プロピル基、又は炭素数４〜８の第３級アルキル基であり、Ｒ2は直鎖状又は分岐鎖状の炭素数２〜１０のアルキレン基であり、Ｒ3は水素原子又はメチル基であり、ｎは０又は１である。）
【００２４】
【化７】
2013221138.tif 000008
（式中、Ｒ3は上記と同じであり、Ｒ4は非置換又は置換の直鎖状もしくは分岐鎖状の炭素数２〜１０のアルキレン基であり、Ｒ5は水素原子又は水酸基であり、Ｒ6は水素原子、水酸基又は炭素数１〜６のアルコキシ基である。）
【００２５】
上記一般式（１）において、Ｒ1で示される炭素数４〜８の第３級アルキル基としては、ｔｅｒｔ−ブチル基、ｔｅｒｔ−ペンチル基、ｔｅｒｔ−ヘキシル基、ｔｅｒｔ−ヘプチル基、ｔｅｒｔ−オクチル基、ジｔｅｒｔ−オクチル基等を挙げることができる。
Ｒ2で示される直鎖状又は分岐鎖状の炭素数２〜１０のアルキレン基としては、例えば、エチレン基、トリメチレン基、プロピレン基、テトラメチレン基、１，１−ジメチルテトラメチレン基、ブチレン基、オクチレン基、デシレン基等を挙げることができる。
【００２６】
また、上記一般式（２）において、Ｒ4で示される直鎖状又は分岐鎖状の炭素数２〜１０のアルキレン基としては、上記Ｒ2で例示したものと同様のもの、あるいはこれらの水素原子の一部をハロゲン原子で置換した基等を挙げることができる。
Ｒ6で示される炭素数１〜６のアルコキシ基としては、メトキシ基、エトキシ基、プロポキシ基、ブトキシ基等を挙げることができる。
【００２７】
上記一般式（１）で表されるベンゾトリアゾール系化合物の具体例としては、例えば、２−（２’−ヒドロキシ−５’−（メタ）アクリロキシフェニル）−２Ｈ−ベンゾトリアゾール、２−（２’−ヒドロキシ−３’−ｔｅｒｔ−ブチル−５’−（メタ）アクリロキシメチルフェニル）−２Ｈ−ベンゾトリアゾール、２−［２’−ヒドロキシ−５’−（２−（メタ）アクリロキシエチル）フェニル］−２Ｈ−ベンゾトリアゾール、２−［２’−ヒドロキシ−３’−ｔｅｒｔ−ブチル−５’−（２−（メタ）アクリロキシエチル）フェニル］−５−クロロ−２Ｈ−ベンゾトリアゾール、２−［２’−ヒドロキシ−３’−メチル−５’−（８−（メタ）アクリロキシオクチル）フェニル］−２Ｈ−ベンゾトリアゾール等を挙げることができる。
【００２８】
上記一般式（２）で表されるベンゾフェノン系化合物の具体例としては、例えば、２−ヒドロキシ−４−（２−（メタ）アクリロキシエトキシ）ベンゾフェノン、２−ヒドロキシ−４−（４−（メタ）アクリロキシブトキシ）ベンゾフェノン、２，２’−ジヒドロキシ−４−（２−（メタ）アクリロキシエトキシ）ベンゾフェノン、２，４−ジヒドロキシ−４’−（２−（メタ）アクリロキシエトキシ）ベンゾフェノン、２，２’，４−トリヒドロキシ−４’−（２−（メタ）アクリロキシエトキシ）ベンゾフェノン、２−ヒドロキシ−４−（３−（メタ）アクリロキシ−２−ヒドロキシプロポキシ）ベンゾフェノン、２−ヒドロキシ−４−（３−（メタ）アクリロキシ−１−ヒドロキシプロポキシ）ベンゾフェノン等を挙げることができる。
【００２９】
とりわけ、価格や入手の容易さから（ａ１）成分として、２−［２’−ヒドロキシ−５’−（２−（メタ）アクリロキシエチル）フェニル］−２Ｈ−ベンゾトリアゾールが好適に使用される。
【００３０】
（ａ１）成分の使用量は、共重合組成で１〜３０質量％、特に３〜２５質量％が好ましい。１質量％未満では、十分な紫外線吸収性が得られないため良好な耐候性が得られない場合があり、また、３０質量％を超えると膜の密着性が低下したり、透明性の低下などの膜外観不良を引き起こしたりする場合がある。
【００３１】
（ａ２）加水分解性シリル基含有ラジカル重合性モノマー
次に、（ａ２）加水分解性シリル基含有ラジカル重合性モノマーとしては、ビニル基、アクリルオキシ基、メタクリルオキシ基を含む炭素数２〜１２の有機基に、加水分解性シリル基、特にアルコキシシリル基が結合した化合物を示すことができ、とりわけ、下記一般式（３）で表される加水分解性シリル基含有（メタ）アクリルモノマーが好適に使用できる。
【００３２】
【化８】
2013221138.tif 000009
【００３３】
式中、Ｒ7は水素原子又はメチル基であり、またＲ8は炭素数３〜６の二価の有機基、例えばトリメチレン基、テトラメチレン基等のアルキレン基である。Ｒ9は非置換又は置換の炭素数１〜１０の一価炭化水素基であり、好ましくはメチル基、エチル基、プロピル基、ブチル基、ペンチル基等のアルキル基、フェニル基等のアリル基などが挙げられる。Ｙは加水分解性基、好ましくはＯＲ10で示されるオルガノキシ基であり、Ｒ10は非置換又は置換の炭素数１〜１０の一価炭化水素基であり、好ましくはメチル基、エチル基、プロピル基、ブチル基、ペンチル基等のアルキル基、フェニル基等のアリル基などが挙げられる。なお、ａは０、１又は２である。
【００３４】
ここで、上記式（３）中のＹとしては、メトキシ基、エトキシ基、プロポキシ基、イソプロポキシ基、ブトキシ基、イソブトキシ基、ｓｅｃ−ブトキシ基、ｔｅｒｔ−ブトキシ基などのアルコキシ基、フェノキシ基などのアリロキシ基、アセチルオキシ基などのアシルオキシ基、ブタノキシム基などのオキシム基、アミノ基、メチルアミノ基などのアミノ基、クロル基などのハロゲン基等を具体例として示すことができる。
【００３５】
上記式（３）で表されるアルコキシシリル基含有（メタ）アクリルモノマーとして、具体的には、３−アクリロキシプロピルトリメトキシシラン、３−メタクリロキシプロピルトリメトキシシラン、３−アクリロキシプロピルメチルジメトキシシラン、３−メタクリロキシプロピルメチルジメトキシシラン、３−アクリロキシプロピルトリエトキシシラン、３−メタクリロキシプロピルトリエトキシシラン等が例示され、特に反応性、入手し易さから、３−アクリロキシプロピルトリメトキシシラン、３−メタクリロキシプロピルトリメトキシシランが好適である。
【００３６】
（ａ２）成分の量は、共重合組成で１〜５０質量％、特に３〜４０質量％の範囲が好ましい。１質量％未満では、加水分解性基を有するビニル官能性シラン（Ｂ）を用いたビニル官能基の導入が十分にできないため、ＵＶ硬化膜形成時に架橋ネットワークの形成が不十分となり強度が十分でなくなるため耐久性不足が起こる場合がある。また５０質量％を超えると、架橋密度が高くなりすぎて、接着性低下や、経時での後架橋が生起することによるクラックが発生し易くなる場合がある。
【００３７】
（ａ３）エポキシ基含有ラジカル重合性モノマー
（ａ３）エポキシ基含有ラジカル重合性モノマーとしては、エポキシ基含有（メタ）アクリルモノマーを用いることができ、特に下記一般式（４）で表されるエポキシ基含有アクリレート化合物又はメタクリレート化合物を挙げることができる。
【化９】
2013221138.tif 000010
【００３８】
式中、Ｒ11及びＲ14は、それぞれ同一又は異種の水素原子又はメチル基であり、Ｒ12及びＲ13はそれぞれ同一又は異種の、置換されていてもよいアルキレン基、アリーレン基、アルキレン基とアリーレン基とを組み合わせた基等の二価炭化水素基であり、ｍ及びｎは０又は１である。
【００３９】
上記一般式（４）において、Ｒ12及びＲ13で示される置換されていてもよい二価炭化水素基としては、炭素数１〜２０、特に１〜８のものが好ましく、具体的には、メチレン基、エチレン基、プロピレン基（トリメチレン基、メチルエチレン基）、ブチレン基（テトラメチレン基、メチルプロピレン基）、ヘキサメチレン基、オクタメチレン基等のアルキレン基、フェニレン基等のアリーレン基、又はこれらの基の２種以上の組み合わせ（アルキレン・アリーレン基等）などが挙げられる。これらの中でも、アルキレン基が好ましい。
【００４０】
式（４）で表される化合物としては、例えば、グリシジルアクリレート、グリシジルメタクリレート、β−メチルグリシジルアクリレート、β−メチルグリシジルメタクリレート及びビスフェノールＡ−モノグリシジルエーテルメタクリレート等が挙げられる。中でもグリシジルアクリレート、あるいはグリシジルメタクリレートが好ましい。
【００４１】
（ａ３）成分の量は、共重合組成で１〜５０質量％、特に３〜４０質量％の範囲が好ましい。１質量％未満では、エポキシ基導入による基板との相互作用形成が不十分となるため膜の密着性が十分でない場合がある。また５０質量％を超えると、開環反応により生成したＯＨ基が残存し親水性になり易くなり、膜を煮沸劣化試験した時、膜中に水を取り込み白化が生起し易くなる場合がある。
【００４２】
（ａ４）（ａ１）〜（ａ３）と共重合可能なその他のラジカル重合性モノマー
上記（ａ１）〜（ａ３）成分と共重合可能な他のラジカル重合性モノマー（ａ４）としては、上述した（ａ１）〜（ａ３）成分の単量体と共重合可能な単量体であれば特に制限されないが、（メタ）アクリル酸エステル、アクリロニトリル、（メタ）アクリルアミド、アルキルビニルエーテル、アルキルビニルエステル、スチレン、及びこれらの誘導体等を挙げることができる。
【００４３】
その具体例としては、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｓｅｃ−ブチル、（メタ）アクリル酸ｔ−ブチル、（メタ）アクリル酸ｎ−ペンチル、（メタ）アクリル酸イソペンチル、（メタ）アクリル酸ｎ−ヘキシル、（メタ）アクリル酸イソヘキシル、（メタ）アクリル酸ｎ−ヘプチル、（メタ）アクリル酸イソヘプチル、（メタ）アクリル酸２−エチルヘキシル、（メタ）アクリル酸ｎ−オクチル、（メタ）アクリル酸イソオクチル、（メタ）アクリル酸ｎ−ノニル、（メタ）アクリル酸イソノニル、（メタ）アクリル酸ｎ−デシル、（メタ）アクリル酸イソデシル、（メタ）アクリル酸ｎ−ウンデシル、（メタ）アクリル酸ｎ−ドデシル、（メタ）アクリル酸ラウリル、（メタ）アクリル酸パルミチル、（メタ）アクリル酸ステアリル、（メタ）アクリル酸シクロヘキシル、（メタ）アクリル酸４−メチルシクロヘキシル、（メタ）アクリル酸４−ｔ−ブチルシクロヘキシル、（メタ）アクリル酸イソボルニル、（メタ）アクリル酸ジシクロペンタニル、（メタ）アクリル酸ジシクロペンテニルオキシエチル、（メタ）アクリル酸ベンジル等の一価アルコールの（メタ）アクリル酸エステル類；２−メトキシエチル（メタ）アクリレート、２−メトキシプロピル（メタ）アクリレート、３−メトキシプロピル（メタ）アクリレート、２−メトキシブチル（メタ）アクリレート、３−メトキシブチル（メタ）アクリレート、４−メトキシブチル（メタ）アクリレート、メトキシポリエチレングリコール（メタ）アクリレート（エチレングリコール単位数は例えば２〜２０）、メトキシポリプロピレングリコール（メタ）アクリレート（プロピレングリコール単位数は例えば２〜２０）等のアルコキシ（ポリ）アルキレングリコールの（メタ）アクリル酸エステル類；２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、グリセリンモノ（メタ）アクリレート、ペンタエリスリトールモノ（メタ）アクリレート、ポリエチレングリコールモノ（メタ）アクリレート（エチレングリコール単位数は例えば２〜２０）、ポリプロピレングリコールモノ（メタ）アクリレート（プロピレングリコール単位数は例えば２〜２０）等の多価アルコールのモノ（メタ）アクリル酸エステル類；エチレングリコールジ（メタ）アクリレート、プロピレングリコールジ（メタ）アクリレート、ブチレングリコールジ（メタ）アクリレート、グリセリンジ（メタ）アクリレート、グリセリントリ（メタ）アクリレート、ペンタエリスリトールジ（メタ）アクリレート、ペンタエリスリトールテトラ（メタ）アクリレート、１，４−シクロヘキサンジオールジ（メタ）アクリレート、ポリエチレングリコールジ（メタ）アクリレート（エチレングリコール単位数は例えば２〜２０）、ポリプロピレングリコールジ（メタ）アクリレート（プロピレングリコール単位数は例えば２〜２０）等の多価アルコールのポリ（メタ）アクリル酸エステル類等を挙げることができ、こうしたモノマーを単独で又は２種以上を混合して使用することができる。これらのモノマーのうち、（メタ）アクリル酸エステル類が好ましく、特に（メタ）アクリル酸メチル、（メタ）アクリル酸エチル等が好ましい。
【００４４】
（ａ４）成分の使用量は、共重合組成で０〜７５質量％、特に０〜７０質量％の範囲が好ましい。（ａ４）成分のモノマーが多すぎると、得られるビニル系重合体（Ａ）は、紫外線遮蔽性が十分でなくなり、架橋が不十分となり、密着性が低下するなどの不良を引き起こしたりする場合がある。（ａ４）成分を使用する場合の下限量は、０．５質量％以上、特に１質量％以上であることが好ましい。
【００４５】
当該ビニル系重合体（Ａ）の製造は、原料（ａ１）〜（ａ４）成分の共重合反応により、公知の方法で行うことができる。
例えば、これらモノマーを含有する混合物に、ジクミルパーオキサイド、ベンゾイルパーオキサイド等のパーオキサイド類又はアゾビスイソブチロニトリル等のアゾ化合物から選択されるラジカル重合用開始剤を加え、加熱下（５０〜１５０℃、特に７０〜１２０℃で１〜１０時間、特に３〜８時間）に反応させることで容易に得られる。
【００４６】
この場合、反応は有機溶媒の存在下で行うことができ、この有機溶媒としては、例えば、ジアセトンアルコール、プロピレングリコールモノメチルエーテル、エチレングリコールモノメチルエーテル、プロピレングリコールモノエチルエーテル、エチレングリコールモノエチルエーテル、イソブチルアルコール、イソプロピルアルコール、ｎ−ブチルアルコール、ｎ−プロピルアルコール、アセトン、メチルエチルケトン、メチルイソブチルケトン、アセチルアセトン、酢酸エチル、酢酸ブチル、キシレン、トルエンなどを用いることができる。有機溶媒の使用量は、（ａ１）〜（ａ４）成分が均一で、透明な溶液となる量であればよいが、ポリマー成分として１〜５０質量％となる量が好ましく、より好ましくは２〜４０質量％、特に好ましくは５〜３０質量％となる量である。
【００４７】
なお、このビニル系重合体（Ａ）のゲルパーミエーションクロマトグラフィー（ＧＰＣ）によるポリスチレン換算重量平均分子量は、１，０００〜３００，０００、特に５，０００〜２５０，０００であることが好ましい。分子量が大きすぎると粘度が高くなりすぎて合成しにくかったり、取り扱いづらくなる場合があり、分子量が小さすぎると、十分な接着性や耐久性が得られない場合がある。
【００４８】
加水分解性基を有するビニル官能性シラン（Ｂ）
本発明の原料必須成分である、加水分解性基を有するビニル官能性シラン（Ｂ）について説明する。加水分解性基を有するビニル官能性シラン（Ｂ）は、加水分解性基、特に加水分解性シリル基がＳｉ−Ｃ結合を介して結合したビニル系単量体で、一分子中に１個のビニル重合性官能基と、１個以上の加水分解性基、特に加水分解性シリル基を含有するものであれば、如何なるものでも使用することができる。
【００４９】
ビニル重合性官能基としては、ビニル基、ビニルオキシ基、（メタ）アクリルオキシ基、（α−メチル）スチリル基を含む炭素数２〜１２の有機基を示すことができる。具体的には、ビニル基、５−ヘキセニル基、９−デセニル基、ビニルオキシメチル基、３−ビニルオキシプロピル基、（メタ）アクリルオキシメチル基、３−（メタ）アクリルオキシプロピル基、１１−（メタ）アクリルオキシウンデシル基、ビニルフェニル基（スチリル基）、イソプロペニルフェニル基（α−メチルスチリル基）、ビニルフェニルメチル基（ビニルベンジル基）を具体例として示すことができる。反応性、入手し易さから、（メタ）アクリルオキシプロピル基を使用することが好ましい。
【００５０】
加水分解性基としては、メトキシ基、エトキシ基、プロポキシ基、イソプロポキシ基、ブトキシ基、イソブトキシ基、ｓｅｃ−ブトキシ基、ｔｅｒｔ−ブトキシ基などのアルコキシ基、フェノキシ基、アセチルオキシ基などのアシルオキシ基、ブタノキシム基などのオキシム基、アミノ基、メチルアミノ基などのアミノ基、クロル基などのハロゲン基を具体例として示すことができる。加水分解性の制御のし易さ、及び入手のし易さから、メトキシ基、エトキシ基などのアルコキシ基が好適に使用できる。
【００５１】
この（Ｂ）成分としては、上記一般式（３）で表されるアルコキシシリル基含有（メタ）アクリルモノマーなどが好適に使用できる。
【００５２】
（Ｂ）成分として、具体的には、例えば、メタクリロキシメチルトリメトキシシラン、メタクリロキシプロピルトリメトキシシラン、メタクリロキシウンデシルトリメトキシシラン、メタクリロキシプロピルメチルジメトキシシラン、メタクリロキシプロピルジメチルメトキシシラン、メタクリロキシプロピルトリエトキシシラン、アクリロキシプロピルトリメトキシシラン、アクリロキシプロピルメチルジメトキシシラン、アクリロキシプロピルジメチルメトキシシラン、アクリロキシプロピルトリエトキシシラン、アクリロキシメチルトリメトキシシラン、アクリロキシウンデシルトリメトキシシラン、ビニルトリメトキシシラン、ビニルトリエトキシシラン、ビニルメチルジメトキシシラン、アリルトリメトキシシラン、スチリルトリメトキシシラン、スチリルメチルジメトキシシラン、スチリルトリエトキシシランなどを挙げることができる。これらの中でも、入手のし易さ、取り扱い性、架橋密度及び反応性などから、メタクリロキシプロピルトリメトキシシラン、メタクリロキシプロピルメチルジメトキシシラン、メタクリロキシプロピルジメチルメトキシシラン、アクリロキシプロピルトリメトキシシラン、アクリロキシプロピルメチルジメトキシシランが好ましい。
【００５３】
（Ｂ）成分の量は、ビニル系重合体（Ａ）中の（ａ２）加水分解性シリル基含有ラジカル重合性モノマーのモル数とほぼ等モルとなる量が望ましく、（Ａ）共重合組成中の（ａ２）のモル数で０．３〜２．０倍モル、特に０．５〜１．５倍モルの範囲が好ましい。０．３倍モル未満ではビニル重合性官能基がビニル系重合体に導入することによるネットワークの形成が不十分となり、ＵＶ硬化後の膜強度が十分でなく、膜の耐水性や耐久性が改良されない場合がある。また２．０倍モルを超えると、未反応の加水分解性基を有するビニル官能性シラン（Ｂ）が残存し易くなり、経時での加水分解が進むことで、溶液の増粘・ゲル化が発生し易くなる場合がある。
【００５４】
アルミニウム触媒（Ｃ）
本発明の原料であるアルミニウム触媒（Ｃ）について説明する。アルミニウム触媒（Ｃ）は、（Ａ）、（Ｂ）成分のシラノール基の縮合反応を促進させるためのものである。このアルミニウム化合物としては紫外線硬化性を阻害しないものが好ましく、アルミニウム塩、アルミニウムアルコキサイド、アルミニウムアセテート、アルミニウムアセチルアセトネート等が好適に用いられ、具体的には、塩化アルミニウム、過塩素酸アルミニウム、リン酸アルミニウムのようなアルミニウム塩、アルミニウムトリエトキシド、アルミニウムトリプロポキシド、アルミニウムトリイソプロポキシド、アルミニウムトリブトキシドのようなアルミニウムアルコキサイド、アルミニウムアセテート、アルミニウムアセチルアセトナート等が例示されるが、中でもアルミニウムアセチルアセトナートが好ましく使用され、これらの１種を単独で又は２種以上を混合して使用することができる。
【００５５】
（Ｃ）成分の配合量は、（Ａ）成分１００質量部に対して、０．０１〜２質量部、特に０．０５〜１質量部とすることが好ましく、０．０１質量部未満では縮合促進作用に乏しくなり（Ａ）成分にＵＶ架橋基が十分に導入できない場合があり、２質量部を超えるとコーティング液の保存安定性が悪くなる場合がある。
【００５６】
なお、本発明においては、上記アルミニウム化合物以外にシラノール基の縮合促進剤として、例えば、酢酸ナトリウム、トリメチルアンモニウムヒドロキシド、テトラメチルアンモニウムヒドロキシド、テトラブチルホスホニウムヒドロキシド、オクチル酸亜鉛、ジアザビシクロウンデセン・酢酸塩、コリン・酢酸塩等を本発明の効果を妨げない範囲で必要に応じて任意に添加することができる。
【００５７】
（ii）製造方法
本発明のコーティング剤用中間体の製造方法は、以下の工程からなる。
（１）紫外線吸収性基、加水分解性シリル基及びエポキシ基が側鎖に結合したビニル系重合体（Ａ）と加水分解性基を有するビニル官能性シラン（Ｂ）を含む混合溶液を調製する工程、
（２）（１）で得られた混合溶液に酸性水を加えて加水分解を行う工程、
（３）（２）で得られた加水分解物を、アルミニウム触媒（Ｃ）を添加して縮合させる工程。
【００５８】
工程（１）は、上述した（Ａ）、（Ｂ）成分を上記所定量で配合して混合溶液を調製すればよい。
【００５９】
工程（２）の加水分解は、酸性水を用いて行う必要がある。水を酸性にする物質としては、コーティング皮膜にした際に塗膜中に残存しないものが好ましく、コーティング皮膜中に残存すると、期待した密着性、耐久性が得られない場合がある。より好ましくは有機酸がよく、具体的には、ギ酸、酢酸、プロピオン酸、しゅう酸等の有機カルボン酸を挙げることができる。中でも皮膜中に残存しないような揮発性を考慮すると、ギ酸、酢酸が好ましい。これら水を酸性にする物質の使用量は０．０１〜１Ｎであることが好ましく、ｐＨは１〜５であることが好ましい。
【００６０】
なお、上記加水分解を弱酸性下で行わない場合、例えば塩基性下では生成するシラノール基が不安定となり、縮合反応が進み、分子量が大きくなりすぎることがあり、また中性では殆ど加水分解が進行しない場合がある。
【００６１】
水の使用量は、ビニル系重合体（Ａ）又は該（Ａ）成分と（Ｂ）成分との混合溶液に相溶し、均一になれば特に制限はない。具体的には、ビニル系重合体（Ａ）中における加水分解性シリル基の加水分解性基１モルに対して、０．９モル〜１０モルの水量が好ましく、更に好ましくは１．０１モル〜５モルの水量である。水の使用量が０．９モルより少ないと加水分解性シリル基が加水分解されず残存し経時での変化を引き起こし保存安定性が低下することがあり、水の使用量が１０モルより多いと残存した水のため膜形成が不安定となったり、塗液の保存安定性が低下して塗液中に水が遊離して相分離する場合がある。
【００６２】
加水分解は、公知の方法で行えばよい。好ましくは０〜１２０℃で０．５〜２４時間、通常２０〜８０℃で１〜１０時間で行うことで、上記加水分解による加水分解率としては、７０〜１００％とすることができ、より好ましくは８０〜１００％の加水分解率ができる。その測定方法は、例えば13Ｃ−ＮＭＲ分析において、５０．０〜５０．５ｐｐｍに観測されるメトキシシリル基由来のピークと４９．０〜４９．５ｐｐｍに観測される加水分解で生じるメタノールに由来するピークの積分値を用いて、下記式より算出することができる。
加水分解率（％）＝〔メタノール由来ピークの積分値／（メタノール由来ピークの積分値＋メトキシシリル基由来ピークの積分値）〕×１００
【００６３】
次に、工程（３）では、コーティング膜の高硬度を得るために、前記の加水分解に続いて、アルミニウム触媒（Ｃ）により縮合させる。縮合は、加水分解に続いて連続的に行えばよく、通常、液温が常温又は６０℃以下の加熱下で行われる。６０℃より高い温度ではゲル化する場合がある。更に６０℃以下、常圧又は減圧下にて、加水分解で生成したアルコールを留去することにより、縮合を促進させることができる。縮合工程の前又は最中に、縮合の進行度及び濃度を調整する目的で有機溶剤を添加してもよく、また二酸化ケイ素ゾルなどの金属酸化物微粒子を水もしくは有機溶剤中に分散させたものを添加してもよい。
【００６４】
（iii）紫外線硬化膜の調製
本発明のコーティング剤用中間体を用いて紫外線硬化型のコーティング剤組成物を調製する際に、任意に添加できる構成成分と、このコーティング剤組成物の使用方法について説明する。
【００６５】
コーティング剤組成物
本発明のコーティング剤用中間体を用いたコーティング剤組成物には、シリカ、紫外線硬化剤（光重合開始剤）、多官能（メタ）アクリレート、希釈溶剤等を配合することができる。
本発明においては、特に（Ｉ）上記で得られたコーティング剤用中間体、（II）シリカ及び（III）紫外線硬化剤を含有してなる紫外線硬化型のコーティング剤組成物が好ましい。
【００６６】
本発明において用いることのできるシリカは、ナノサイズの二酸化ケイ素が好ましく、特に一次粒子径が１〜１００ｎｍであることが好ましい。一次粒子径が大きすぎると組成物中での分散安定性が低下したり、硬化皮膜の透明性が低下することがある。
【００６７】
シリカは、有機溶媒にコロイド分散しているものが好ましい。有機溶媒としては、メタノール、エタノール、イソプロパノール、ｎ−ブタノール、エチレングリコール、エチルセロソルブ、ブチルセロソルブ、プロピレングリコールモノメチルエーテル、プロピレングリコールモノメチルエーテルアセテート、ジメチルホルムアミド、ジメチルアセトアミド、メチルエチルケトン、メチルイソブチルケトン、キシレン／ｎ−ブタノール混合溶媒等が挙げられる。
【００６８】
有機溶媒に分散しているシリカとしては、ＰＭＡ−ＳＴ、ＭＥＫ−ＳＴ、ＭＩＢＫ−ＳＴ、ＩＰＡ−ＳＴ−Ｌ、ＩＰＡ−ＳＴ−ＭＳ、ＥＧ−ＳＴ−ＺＬ、ＤＭＡＣ−ＳＴ−ＺＬ、ＸＢＡ−ＳＴ（いずれも日産化学工業（株）製）、ＯＳＣＡＬ１１３２、１３３２、１５３２、１７２２、ＥＯＭ  ＳＴ−１００３ＳＩＶ（いずれも触媒化成工業（株）製）等が例示される。
【００６９】
シリカの配合量は、本発明のコーティング剤用中間体１００質量部に対して、シリカ微粒子を固形分として０．１〜１００質量部であることが好ましく、より好ましくは１〜５０質量部である。シリカの配合量が多すぎると硬化物が硬くなりすぎて基材との密着性が低下することがあり、少なすぎると添加効果が不十分となることがある。
【００７０】
紫外線硬化剤（光重合開始剤）には、コーティング剤用中間体が紫外線吸収基を含んでいても架橋反応を起こし得る化合物が好ましい。フォスフィンオキサイド系光重合開始剤、ポリシラン系光重合開始剤あるいはチタノセン系光重合開始剤などのような化合物は、３５０〜４５０ｎｍに吸収波長を有するフォトブリーチング性を持つため、３５０〜４５０ｎｍの紫外線によって容易に硬化させることができ、硬化後は、波長３５０〜４５０ｎｍの紫外線を透過させることができるため、厚い膜の深部硬化性に優れ、高耐候性の硬化皮膜を形成することができる。
【００７１】
具体的な光重合開始剤としては、例えば、ベンゾイル−ジフェニルフォスフィンオキサイド、２，４，６−トリメチルベンゾイル−ジフェニルフォスフィンオキサイド、２，３，５，６−テトラメチルベンゾイル−ジフェニルフォスフィンオキサイド、３，４−ジメチルベンゾイル−ジフェニルフォスフィンオキサイドなどのモノアシルフォスフィンオキサイド系光重合開始剤、ビス（２，４，６−トリメチルベンゾイル）フェニルフォスフィンオキサイド、ビス（２，６−ジメトキシベンゾイル）−２，４，４−トリメチル−ペンチルフォスフィンオキサイド、ビス（２，６−ジメチルベンゾイル）エチルフォスフィンオキサイドなどのビスアシルフォスフィンオキサイド系光重合開始剤、ビス（η５−２，４−シクロペンタジエン−１−イル）−ビス（２，６−ジフルオロ−３−（１Ｈ−ピロール−１−イル）フェニル）チタニウムなどのメタロセン（チタノセン）系光重合開始剤、フェニルメチルポリシラン、ジフェニルポリシラン、フェニルポリシランなどのポリシラン系光重合開始剤が好適に利用できる。これらの光重合開始剤は市販されており、ＢＡＳＦ社から提供されている品番「イルガキュア８１９」、「イルガキュア７８４」等を好適に使用することができる。
【００７２】
なお、光重合開始剤の添加量は、本発明のコーティング剤用中間体１００質量部に対して、０．０１〜３０質量部であることが好ましく、より好ましくは０．１〜２０質量部、特に好ましくは１〜１５質量部である。添加量が少なすぎると紫外線照射による硬化が不十分となることがあり、多すぎると皮膜内部への紫外線の透過を阻害することがあり、膜厚が厚い場合、硬度や密着性等の膜特性が低下することがある。
【００７３】
多官能（メタ）アクリレートは、多官能性アクリレート又は多官能性メタクリレートであり、組成物に紫外線硬化時の耐擦傷性や密着性を付与する成分である。かかる化合物の具体例としては、トリメチロールプロパントリ（メタ）アクリレート、ペンタエリスリトールテトラ（メタ）アクリレート、トリメチロールプロパンのエチレンオキサイドあるいはプロピレンオキサイド２〜６モル付加のトリ（メタ）アクリレート、ペンタエリスリトールのエチレンオキサイドあるいはプロピレンオキサイド２〜６モル付加のテトラ（メタ）アクリレート、ジトリメチロールプロパンテトラ（メタ）アクリレート、ジペンタエリスリトールヘキサアクリレート、ペンタエリスリトールトリ（メタ）アクリレート等が挙げられる。このうち、特に好ましくは、トリメチロールプロパントリアクリレート、ペンタエリスリトールトリアクリレート等が挙げられる。これらの多官能（メタ）アクリレートは、１種を単独で使用してもよく、２種類以上を組み合わせて使用してもよい。
【００７４】
コーティング剤組成物は、溶剤により任意に希釈されて使用される。この溶剤としては、ジアセトンアルコール、プロピレングリコールモノメチルエーテル、エチレングリコールモノメチルエーテル、プロピレングリコールモノエチルエーテル、エチレングリコールモノエチルエーテル、イソブチルアルコール、イソプロピルアルコール、ｎ−ブチルアルコール、ｎ−プロピルアルコール、アセトン、メチルエチルケトン、メチルイソブチルケトン、アセチルアセトン、酢酸エチル、酢酸ブチル、キシレン、トルエンなどが挙げられる。この溶剤で希釈することで、コーティング剤組成物の有効成分濃度が５〜２０質量％の溶液として使用することが好ましい。本溶剤は特に限定されるものではないが、乾燥性などの面から比較的低沸点（例えば、１気圧で３０〜２００℃、特に４０〜１２０℃）の溶剤、すなわち通常の塗料用溶剤であることが好ましい。
【００７５】
更にコーティング剤組成物には、本発明の目的を損なわない範囲であれば、必要に応じて、消泡剤、沈降防止剤、分散剤、帯電防止剤、防曇剤などの界面活性剤；各種顔料，染料等の着色剤；アルミニウムペースト，タルク，ガラスフリット，金属粉などの充填剤；ポリエーテルシリコーン等のレベリング剤などの成分を添加配合することができる。例えば、塗膜の平滑化をはかるため、フロラードＦＣ−４４３０（住友スリーエム（株）製）、ＫＰ−３４１（信越化学工業（株）製）等のフッ素系あるいはシリコーン系の界面活性剤を効果量添加してもよい。また、この塗膜の硬化を促進させるためにネオスタンＵ−８１０（日東化成（株）製）、Ｂ−７（日本曹達（株）製）、オルガチックスＺＡ−６０、ＴＣ−２００（マツモトファインケミカル（株）製）等の架橋硬化触媒を触媒量添加してもよい。
【００７６】
コーティング剤組成物の製造方法は任意であり、本発明のコーティング剤用中間体及び上述したような任意の成分を混合することにより調製することができる。好適には、各成分を混合して、２５〜６０℃で０．１〜１０時間撹拌しながら配合することにより得ることができる。
【００７７】
製膜
上記コーティング剤組成物をプラスチック基板上に塗工し乾燥後、紫外線で硬化させることで皮膜にすることができる。
このコーティング剤組成物溶液は、予め清浄化したプラスチックフィルム等の基材の表面に塗布し、上記希釈溶剤を室温あるいは加熱下で蒸発させて、膜を形成させるようにすればよい。
【００７８】
コーティング剤組成物を塗布する基材の材質としては、各種プラスチック材料に好適に使用され、特にポリカーボネート樹脂、ポリスチレン樹脂、（メタ）アクリル樹脂、ウレタン樹脂、チオウレタン樹脂、ハロゲン化ビスフェノールＡとエチレングリコールの重縮合物、ハロゲン化アリール基含有（メタ）アクリル樹脂、含硫黄樹脂が挙げられ、とりわけ、ポリカーボネート樹脂が好ましい。これにより、ポリカーボネート樹脂の欠点である耐候性と表面硬度を著しく改善できる。基材の形状は特に限定されず、板状，フィルム状，シート状，ボトル状，固形状等が挙げられる。基材の厚さは特に限定されないが、フィルム状やシート状の場合には、通常、５〜１００μｍの範囲であり、厚みのある板状の場合には０．００５〜０．２ｍの範囲である。
【００７９】
コーティング剤組成物の塗工方法は特に限定されず、例えば、流し塗り（フローコート），浸漬被覆，回転塗布（スピンコート），吹付け塗布，カーテン塗り，グラビア塗工，ワイヤーバー塗工，ディップコーティング等の公知の方法によって、組成物の薄膜層を各種プラスチック基材表面に形成することができる。また、塗工前の基材表面に予め、シランカップリング剤やその加水分解物等によるプライマー処理；コロナ処理等の表面活性化処理アクリル樹脂、ウレタン樹脂等を用いた公知のアンカー処理を行ってもよい。
【００８０】
本発明のコーティング剤用中間体を用いたコーティング剤組成物は、各成分の相溶性に優れるため外観が均一であり、各種基材に対し、均一で美観に優れた塗膜を形成することができる。
【００８１】
コーティング剤組成物の塗布量は、耐擦傷性が要求される場合には、層の厚さが０．５〜２５μｍとなる量が好ましく、１〜２０μｍとなる量がより好ましい。０．５μｍ未満では所望の耐候性が得られなくなる場合があり、２５μｍを超えると塗工性が低下するだけでなく、硬化後にクラックが発生する場合がある。
【００８２】
コーティング剤組成物を各種基材に塗工後は、乾燥させた後、紫外線硬化を行うことができる。
ここで、コーティング剤組成物は、常温で乾燥するが、より早く乾燥させる場合には加熱（例えば３０〜６０℃で１〜３０分間程度）することができる。
乾燥後、紫外線を照射することにより極めて短時間で硬化皮膜を得ることができる。紫外線を使用した場合には、極めて短時間で硬化薄膜層が形成されるためである。紫外線照射量は、１０ｍＪ／ｃｍ2以上であり、好ましくは１００〜３，０００ｍＪ／ｃｍ2である。
【００８３】
このようにして得られた硬化皮膜は、波長４００ｎｍ以下の紫外線吸収効果、硬度、耐擦傷性、透明性、密着性、耐候性に優れるため、特に屋外等の太陽光線に長時間曝露する環境で使用することができ、美観と強度が要求される用途に好適に利用できる。
【実施例】
【００８４】
以下、合成例、実施例及び比較例を示し、本発明を具体的に説明するが、本発明は下記の実施例に制限されるものではない。なお、下記の例において、部及び％はそれぞれ質量部と質量％を示し、粘度は回転粘度計（Ｂ型）により測定した２５℃における値を示し、動粘度はキャノンフェンスケ型粘度計により測定した２５℃における値を示し、屈折率はアタゴ社製屈折率計ＲＸ−７０００により測定した値を示し、共重合体中の紫外線吸収性単位及びアルコキシシリル基単位の含有量はＮＭＲ（日本電子（株）製ＪＮＭ−ＬＡ３００ＷＢ及びブルカーバイオスピン（株）製ＡｄｖａｎｃｅIII４００）により測定した値を示す。
【００８５】
以下に、コーティング剤用ベースポリマーの合成、コーティング剤用中間体の製造及びコーティング剤組成物の製造と、コーティング膜の評価を示す。
【００８６】
１）コーティング剤用ベースポリマーの合成
［合成例１］ＨＣベース１の合成
モノマー混合溶液（２−［２’−ヒドロキシ−５’−（２−メタクリロキシエチル）フェニル］−２Ｈ−ベンゾトリアゾール（ＲＵＶＡ−９３と略記、大塚化学（株）製）７２ｇ、γ−メタクリロキシプロピルメチルジメトキシシラン（ＫＢＭ−５０２と略記、信越化学工業（株）製）４０ｇ、グリシジルメチルメタクリレート樹脂（アクリエステルＧ、ＧＭＡと略記、三菱レイヨン（株）製）２０ｇ、メチルメタクリレート（アクリエステルＭ、ＭＭＡと略記、三菱レイヨン（株）製）２６８ｇ、ジアセトンアルコール（ＤＡＡと略記）４００ｇを予め調製しておいた。
撹拌機、コンデンサー及び温度計を備えた２リットルフラスコに、上記モノマー混合溶液４００ｇを仕込み、窒素気流下にて８０℃に加熱した。
ここに予め調製しておいた重合開始剤としての２，２’−アゾビス（２−メチルブチロニトリル）３ｇをジアセトンアルコール２００ｇに溶解した溶液のうち１００ｇを順次投入した。
反応熱により８０℃から８５℃まで温度が上がったことを確認した後、この温度で３０分反応させた後、残りの単量体混合溶液と残りの重合開始剤溶液を同時に２方向から、８５〜９０℃の温度を維持するように注意しながら１．５時間かけて滴下した。更に９０℃で５時間撹拌した。
得られたアルコキシシリル基及びエポキシ基を含有する紫外線吸収性ビニル系共重合体溶液の粘度は１０，３２０ｍＰａ・ｓ、不揮発分（１５０℃，３時間）の含有量は３６．３７％、屈折率は１．４５４３であった。また、その共重合体中の紫外線吸収性基含有モノマー単位の含有量は１８％、アルコキシシリル基含有モノマー単位の含有量は１０％、エポキシ基含有モノマー単位の含有量は５％であった。また、標準ポリスチレンを基準とするＧＰＣ分析による平均分子量は、ＴＨＦ（テトラヒドロフラン）１％溶液に希釈して測定し表１に示した。このアルコキシシリル基及びエポキシ基を含有する紫外線吸収性ビニル系共重合体（溶液）をＨＣベース１（Ｍ５０２−１０／／Ｅｐ５と略記）とした。
【００８７】
［合成例２］ＨＣベース２の合成
モノマー混合溶液（２−［２’−ヒドロキシ−５’−（２−メタクリロキシエチル）フェニル］−２Ｈ−ベンゾトリアゾール（ＲＵＶＡ−９３と略記、大塚化学（株）製）７２ｇ、γ−メタクリロキシプロピルトリメトキシシラン（ＫＢＭ−５０３と略記、信越化学工業（株）製）８０ｇ、グリシジルメチルメタクリレート樹脂（アクリエステルＧ、ＧＭＡと略記、三菱レイヨン（株）製）２０ｇ、メチルメタクリレート（アクリエステルＭ、ＭＭＡと略記、三菱レイヨン（株）製）２２８ｇ、ジアセトンアルコール（ＤＡＡと略記）４００ｇを予め調製しておいた。
撹拌機、コンデンサー及び温度計を備えた２リットルフラスコに、上記モノマー混合溶液４００ｇを仕込み、窒素気流下にて８０℃に加熱した。
ここに予め調製しておいた重合開始剤としての２，２’−アゾビス（２−メチルブチロニトリル）３ｇをジアセトンアルコール２００ｇに溶解した溶液のうち１００ｇを順次投入した。
反応熱により８０℃から８５℃まで温度が上がったことを確認した後、この温度で３０分反応させた後、残りの単量体混合溶液と残りの重合開始剤溶液を同時に２方向から、８５〜９０℃の温度を維持するように注意しながら１．５時間かけて滴下した。更に９０℃で５時間撹拌した。
得られたアルコキシシリル基及びエポキシ基を含有する紫外線吸収性ビニル系共重合体溶液の粘度は８，４２８ｍＰａ・ｓ、不揮発分（１５０℃，３時間）の含有量は３２．７％、屈折率は１．４４９９であった。また、その共重合体中の紫外線吸収性基含有モノマー単位の含有量は１８％、アルコキシシリル基含有モノマー単位の含有量は２０％、エポキシ基含有モノマー単位の含有量は５％であった。また、標準ポリスチレンを基準とするＧＰＣ分析による平均分子量は、ＴＨＦ１％溶液に希釈して測定し表１に示した。このアルコキシシリル基及びエポキシ基を含有する紫外線吸収性ビニル系共重合体（溶液）をＨＣベース２（Ｍ５０３−２０／／Ｅｐ５と略記）とした。
【００８８】
［比較合成例１］比較ＨＣベース１の合成
モノマー混合溶液（２−［２’−ヒドロキシ−５’−（２−メタクリロキシエチル）フェニル］−２Ｈ−ベンゾトリアゾール（ＲＵＶＡ−９３と略記、大塚化学（株）製）７２ｇ、グリシジルメチルメタクリレート樹脂（アクリエステルＧ、ＧＭＡと略記、三菱レイヨン（株）製）２０ｇ、メチルメタクリレート（アクリエステルＭ、ＭＭＡと略記、三菱レイヨン（株）製）３０８ｇ、ジアセトンアルコール（ＤＡＡと略記）４００ｇを予め調製しておいた。
撹拌機、コンデンサー及び温度計を備えた２リットルフラスコに、上記モノマー混合溶液４００ｇを仕込み、窒素気流下にて８０℃に加熱した。
ここに予め調製しておいた重合開始剤としての２，２’−アゾビス（２−メチルブチロニトリル）３ｇをジアセトンアルコール２００ｇに溶解した溶液のうち１００ｇを順次投入した。
反応熱により８０℃から８５℃まで温度が上がったことを確認した後、この温度で３０分反応させた後、残りの単量体混合溶液と残りの重合開始剤溶液を同時に２方向から、８５〜９０℃の温度を維持するように注意しながら１．５時間かけて滴下した。更に９０℃で５時間撹拌した。
得られたアルコキシシリル基を有さないエポキシ基を含有する紫外線吸収性ビニル系共重合体溶液の粘度は４１，０００ｍＰａ・ｓ、不揮発分（１５０℃，３時間）の含有量は４０．６９％、屈折率は１．４５６３であった。また、その共重合体中の紫外線吸収性基含有モノマー単位の含有量は１８％、アルコキシシリル基含有モノマー単位の含有量は０％、エポキシ基含有モノマー単位の含有量は５％であった。また、標準ポリスチレンを基準とするＧＰＣ分析による平均分子量は、ＴＨＦ１％溶液に希釈して測定し表１に示した。このアルコキシシリル基を持たないエポキシ基を含有する紫外線吸収性ビニル系共重合体（溶液）を比較ＨＣベース１（Ｅｐ５と略記）とした。
【００８９】
上記ＨＣベース１，２及び比較ＨＣベース１は、作業性を上げるために最終の不揮発分が２０％程度になるようにＰＧＭ（プロピレングリコールモノメチルエーテル、ＭＦＧ、日本乳化剤（株）製）を加えて希釈した。溶液物性（不揮発分、動粘度、屈折率）は表１にまとめた。
【００９０】
【表１】
2013221138.tif 000011
【００９１】
２）コーティング剤用中間体とコーティング剤組成物の製造
［実施例１］
撹拌機、コンデンサー及び温度計を備えた２リットルフラスコに、合成例１で合成したＨＣベース１溶液９３ｇ（ＨＣベース１の含有量３３．８２ｇ，ＫＢＭ−５０２成分１４．５ｍｍｏｌ）に、γ−アクリロキシプロピルトリメトキシシラン（ＫＢＭ−５１０３と略記、信越化学工業（株）製）６．８ｇ（２９ｍｍｏｌ）とＰＧＭ９６ｇで希釈混合した後、撹拌下に０．２５Ｎ酢酸水溶液２．１ｇ（１１６ｍｍｏｌ）とＰＧＭ２ｇとの混合溶液をゆっくりと滴下した。更に、６０℃にて１時間撹拌後、ナーセムアルミ（アルミニムアセチルアセトネートＡｌ（Ｃ5Ｈ7Ｏ2）3、Ａｌａｃａｃと略記、日本化学産業（株）製）０．２ｇを添加したのち、常圧にて副生したメタノールと一部のＰＧＭ、計３６ｇを留去した。
室温まで放冷した後、ろ過してコーティング剤用中間体１とした。こうして得られた溶液は無色であり、動粘度は９７．４ｍｍ2／ｓ、不揮発分（１５０℃，３時間）は２０．８４％、屈折率は１．４２７８、ｐＨは３．８７であった。これらの結果を表２に示す。
次いで、コーティング剤用中間体１を１００ｇにプロピレングリコールモノメチルエーテルアセテートに分散したシリカゾル溶液（ＰＭＡ−ＳＴ、固形分濃度３０％、一次粒子径１０〜１５ｎｍ、日産化学工業（株）製）３０ｇ（シリカ固形分９ｇ）、紫外線硬化剤として、イルガキュア８１９（ビス（２，４，６−トリメチルベンゾイル）−フェニルフォスフィンオキサイド、ＢＡＳＦ社製）１ｇを加え、コーティング剤組成物１とした。
コーティング剤組成物１の液物性、硬化条件、下記に示す方法により測定した膜物性の測定結果及びこれらの評価結果を表３に示す。
【００９２】
［比較例１］
比較例１として、実施例１の操作において、０．２５Ｎ酢酸水溶液２．１ｇ（１１６ｍｍｏｌ）のみを用いない以外は、全く同様に操作を行った。この溶液は、コーティング剤用Ｒｅｆ−１とした。
次いで、実施例１の操作において、コーティング剤用中間体１の代わりにコーティング剤用Ｒｅｆ−１を用いた以外は全く同様にしてコーティング剤比較組成物１を調製し、同様に評価した。結果を表２，３に示す。
【００９３】
［比較例２］
比較例２として、実施例１の操作において、ナーセムアルミのみを用いない以外は、全く同様に操作を行った。この溶液は、コーティング剤用Ｒｅｆ−２とした。
次いで、実施例１の操作において、コーティング剤用中間体１の代わりにコーティング剤用Ｒｅｆ−２を用いた以外は全く同様にしてコーティング剤比較組成物２を調製し、同様に評価した。結果を表２，３に示す。
【００９４】
［比較例３］
比較例３として、実施例１の操作において、合成例１で合成したＨＣベース１溶液９３ｇ（ＨＣベース１の含有量１９．３４ｇ，ＫＢＭ−５０２成分８．３ｍｍｏｌ）の代わりにポリマー比較合成例１で合成した比較ＨＣベース１溶液９３ｇ（比較ＨＣベース１の含有量１７．８ｇ，ＫＢＭ−５０２成分０ｍｍｏｌ）を用いる以外は、全く同様に操作を行った。この溶液は、コーティング剤用Ｒｅｆ−３とした。
次いで、実施例１の操作において、コーティング剤用中間体１の代わりにコーティング剤用Ｒｅｆ−３を用いた以外は全く同様にしてコーティング剤比較組成物３を調製し、同様に評価した。結果を表２，３に示す。
【００９５】
［比較例４］
比較例４として、実施例１の操作において、０．２５Ｎ酢酸水溶液２．１ｇ（１１６ｍｍｏｌ）の代わりにテトラブチルアンモニウムヒドロキサイド１０％溶液の０．１ｇを水２ｇに加えた水溶液２．１ｇ（分子量２５９．４７、０．０４ｍｍｏｌ）を用いる以外は、全く同様に操作を行った。この溶液は、コーティング剤用Ｒｅｆ−４とした。
次いで、実施例１の操作において、コーティング剤用中間体１の代わりにコーティング剤用Ｒｅｆ−４を用いた以外は全く同様にしてコーティング剤比較組成物４を調製したが、経時でゲル化してしまった。結果を表２，３に示す。
【００９６】
［実施例２］
撹拌機、コンデンサー及び温度計を備えた２リットルフラスコに、合成例２で合成したＨＣベース２溶液９３ｇ（ＨＣベース２の含有量３０．４ｇ，ＫＢＭ−５０３成分２４．６ｍｍｏｌ）に、γ−アクリロキシプロピルトリメトキシシラン（ＫＢＭ−５１０３と略記、信越化学工業（株）製）８．６ｇ（３６．７ｍｍｏｌ）とＰＧＭ９６ｇで希釈混合した後、撹拌下に０．２５Ｎ酢酸水溶液５．１ｇ（２８５ｍｍｏｌ）とＰＧＭ５ｇとの混合溶液をゆっくりと滴下した。更に、６０℃にて１時間撹拌後、ナーセムアルミ（アルミニムアセチルアセトネートＡｌ（Ｃ5Ｈ7Ｏ2）3、Ａｌａｃａｃと略記、日本化学産業（株）製）０．５ｇを添加したのち、常圧にて副生したメタノールと一部のＰＧＭ、計３６ｇを留去した。
室温まで放冷した後、ろ過してコーティング剤用中間体２とした。得られた中間体の諸物性を表２に示す。
次いで、コーティング剤用中間体２を１００ｇにプロピレングリコールモノメチルエーテルアセテートに分散したシリカゾル溶液（ＰＭＡ−ＳＴ、固形分濃度３０％、一次粒子径１０〜１５ｎｍ、日産化学工業（株）製）３０ｇ（シリカ固形分９ｇ）、紫外線硬化剤として、イルガキュア８１９（ビス（２，４，６−トリメチルベンゾイル）−フェニルフォスフィンオキサイド、ＢＡＳＦ社製）１ｇを加え、コーティング剤組成物２とした。
コーティング剤組成物２の液物性、硬化条件、下記に示す方法により測定した膜物性の測定結果及びこれらの評価結果を表３に示す。
【００９７】
３）コーティング膜の評価
ポリアクリル平板（三菱レーヨン製）に、実施例１，２、比較例１〜４のコーティング剤組成物をそれぞれかけ流し法で塗工し、２０分間風乾後、８０℃で１０分加熱し、高圧水銀灯（アイグラフィック社製紫外線照射装置）で、照射エネルギー６００ｍＪ／ｃｍ2（ＵＶメーター（ＵＶＰＦ３６）で測定した３６５ｎｍ領域の照射エネルギー）の紫外線中に入れて硬化させ、厚さ３．５μｍのコーティング膜を得た。
これらのコーティング膜を下記方法で評価した。結果を表３に併記する。
【００９８】
〔評価方法〕
＜膜物性＞
・膜外観：
目視により評価した。
・初期密着性：
ＪＩＳ  Ｋ５４００に準拠し、縦横２ｍｍ間隔で、６本ずつナイフで碁盤目カットを入れ、セロテープ（ニチバン社製）剥離試験を行い、２５個の碁盤目の残ったマス目をカウントした。
・煮沸外観：
１００℃の煮沸水中に２時間浸漬後に、目視により評価した。
・煮沸密着性：
ＪＩＳ  Ｋ５４００に準拠し、縦横２ｍｍ間隔で、６本ずつナイフで碁盤目カットを入れ、１００℃の煮沸水中に２時間浸漬後に、セロテープ（ニチバン社製）剥離試験を行い、２５個の碁盤目の残ったマス目をカウントした。
・硬度：
三菱鉛筆Ｕｎｉを用いてＪＩＳ  Ｋ５６００に準拠した鉛筆硬度により評価した。
・耐擦傷性：
＃００００スチールウールを用いて約５００ｇの荷重で１０回、コーティング膜を擦り、傷つきの状態を下記基準で目視判定した。
○：傷が殆どなし
△：わずかに傷がある
×：傷が多い
【００９９】
＜評価＞
・密着性
○：剥離あり
×：剥離なし
・硬度特性
○：５Ｈ以上
△：４Ｈ〜２Ｈ
×：Ｈ以下
・耐湿性
○：煮沸後、外観、密着性共に○
×：煮沸後、外観、密着性少なくとも一つが×
・総合評価
○：全ての評価項目が○
×：評価項目に１つ以上×がある
【０１００】
【表２】
2013221138.tif 000012
【０１０１】
【表３】
2013221138.tif 000013
【０１０２】
表３の評価結果より、本発明のコーティング剤組成物（実施例１，２）は、紫外線吸収性を有しながら、硬度、密着性、耐湿性に優れる透明膜を与えることがわかった。
これに対して、酢酸水を用いない場合（比較例１）、アルミニウム触媒を用いない場合（比較例２）、ベースポリマーにアルコキシシリル基がない場合（比較例３）は、いずれも中間体中のＵＶ反応性であるアクリル基を共重合できていないため、硬度が低くなり耐擦傷性も悪い。また、酢酸水の代わりに塩基性水溶液を用いた場合（比較例４）は、塗液の安定性に乏しく経時でゲル化した。